(57)【要約】      （修正有）【課題】繊維導体の端部の樹脂被覆が剥がされても、各々のフィラメントの端部が散らばるようにほぐれず、固まった状態のままとされ、ターミナルに容易に組み付けることが可能であると共に、導電性が高い繊維導体、繊維電線及びその製造方法を提供すること【解決手段】互いが絡まって交絡された糸の各々のフィラメント４１に、第１のめっき層１０をなす無電解めっき層を備えさせ、更にその周囲を取り囲むように第２のめっき層２０をなす電気めっき層を備えさせた繊維電線３とした。交絡された糸をなす各々のフィラメント４１が、第２のめっき層２０により一体に纏められていることにより、繊維電線３の絶縁被覆が剥がされた状態であっても、繊維導体１をなすフィラメント４１が散らばるようにほぐれることがない繊維電線３。【選択図】図１
2018200820.tif 000002
【特許請求の範囲】
【請求項１】
非金属繊維からなる多数のフィラメントを芯線として、前記フィラメントが一束をなし、その周囲に金属めっき層を備えた繊維導体であって、
前記フィラメントは、互いに絡まって交絡状態とされ、
前記金属めっき層は、無電解めっき層からなる第１のめっき層と、電気めっき層からなる第２のめっき層とを含み、
第１のめっき層は、各々の前記フィラメントの周囲に備えられ、
第２のめっき層は、第１のめっき層が備えられたフィラメント束の周囲に備えられ、前記フィラメントが、一体に纏められた状態とされている、
ことを特徴とする繊維導体。
【請求項２】
電気めっき層からなる第３のめっき層を含み、
第３のめっき層が、第１のめっき層をなす無電解めっき層に積層されている、
ことを特徴とする請求項１に記載の繊維導体。
【請求項３】
少なくとも第２のめっき層と、第３のめっき層とが銅からなる電気めっき層とされる、
ことを特徴とする請求項２に記載の繊維導体
【請求項４】
第２のめっき層の膜厚が、０．３μｍ以上３μｍ以下の範囲とされている、
ことを特徴とする請求項１乃至請求項３のいずれか一項に記載の繊維導体。
【請求項５】
第１のめっき層の膜厚と、第２のめっき層の膜厚と、第３のめっき層の膜厚の合計が、１μｍ以上６μｍ以下の範囲とされている、
ことを特徴とする請求項２又は請求項３に記載の繊維導体。
【請求項６】
第２のめっき層が、前記芯線の全長に亘って連続して備えられている、
ことを特徴とする請求項１乃至請求項５のいずれか一項に記載の繊維導体。
【請求項７】
繊維電線であって、
請求項１乃至請求項６のいずれか一項に記載の繊維導体を含み、
前記繊維導体の周囲に、全長に亘って樹脂被覆が備えられている、
ことを特徴とする繊維電線。
【請求項８】
非金属繊維からなる多数のフィラメントが互いに絡まって交絡された糸を芯線とし、前記フィラメントの束の周囲に金属めっき層がめっきされてなる繊維導体の製造方法であって、
第１のめっき及び開繊工程と、集束工程と、第２のめっき工程とを含み、
第１のめっき及び開繊工程が、前記交絡された糸を開繊させながら無電解めっきする無電解めっき工程であり、
前記集束工程が前記フィラメントを一束に集束させる集束工程であり、
第２のめっき工程が電気めっき工程であり、
第１のめっき及び開繊工程において、交絡された糸を一時的に離間させ、その各々のフィラメントの周囲に無電解めっき層からなる第１のめっき層を形成させてから、
前記集束工程において、前記各々のフィラメントを、開繊状態から一束に集束させ、
第２のめっき工程において、集束されたフィラメントの束の周囲に、電気めっき層からなる第２のめっき層を形成させる、
ことを特徴とする繊維導体の製造方法。
【請求項９】
繊維導体の製造方法であって、
第１のめっき工程と前記集束工程との間に第３のめっき及び開繊工程を含み、
第３のめっき及び開繊工程において、無電解めっき層が形成された各々のフィラメントを開繊させながら、第１のめっき層の周囲に電気めっき層からなる第３のめっき層を形成させる、
ことを特徴とする請求項８に記載の繊維導体の製造方法。
【発明の詳細な説明】
【技術分野】
【０００１】
本発明は、高分子繊維、カーボン繊維、セラミック繊維等からなる非金属繊維の細線（以下、フィラメントという）を一束として、その周囲に金属めっきがされている繊維導体に関する。より詳細には、繊維導体の端部の樹脂被覆が剥がされても、各々のフィラメントの端部が散らばるようにほぐれず、固まった状態のままとされ、電気接続端子（以下、ターミナルという）に容易に組み付けることが可能であると共に、導電性が高い繊維導体、繊維電線及びその製造方法に関する。
【背景技術】
【０００２】
近年、電子機器の小型化により、配線スペースも狭くなっている。これに伴って、配線される電線自体も細径化が必要となっている。しかし、金属電線を従来以上に細径化しようとしても、強度が不足し、また加工性が悪化するため、細径化も限界に近づいていた。そこで、従来の金属電線に代えて、軽量かつ細径のフィラメントに金属めっきをして導電性を付与して繊維導体とし、その周囲を樹脂被覆で覆った繊維電線が利用され始めている。
【０００３】
ここで、金属電線と繊維導体を比較して、具体的に説明する。電子機器の内部配線に使用される細径の金属電線の例としては、約０．４５ｍｍの線径の銅線を７本撚り合わせた直径約１．２６ｍｍの金属電線がある。一方、細径の繊維導体の例としては、フィラメント単線の周囲に約１μｍの膜厚の金属めっきをし、その約１２μｍの線径のフィラメントを２６７本束ねた、直径約０．１〜０．２ｍｍの繊維導体がある。
【０００４】
上記の例のように、繊維導体は金属電線と比較して、約１／１０の細径とされると共に、フィラメントが非金属であるため軽量かつ柔軟で配線させやすいという利点がある。ところが、繊維導体がフィラメントを一束としたものであるため、電子機器に組み付ける際の作業に手間がかかるという課題があった。
【０００５】
繊維導体は、多数の本数のフィラメントが一束にまとめられ、且つフィラメント単線が柔軟であり、変形しやすいため、樹脂被覆を剥がした状態では、各々のフィラメントが散らばるようにほぐされた状態となり、ターミナルに挿し込んで取付けることが困難であるという課題があった。
【０００６】
そのため、従来は、繊維導体をなすフィラメントの端部が、散らばるようにほぐれないようにするために、作業員が手作業でフィラメントの端部を撚って一束としてから、ターミナルに繊維導体が組み付けられていた。繊維導体の組み付け作業を効率化するために、フィラメントを予め撚っておいてから、樹脂被覆をして繊維導体とすることもされていた。
【０００７】
しかし、予めフィラメントが撚られていても、多数の柔軟なフィラメントから繊維導体が形成されているために、樹脂被覆を剥がす際に、繊維導体の端部に作用する引張力により、一部又は全てのフィラメントが散らばるようにほぐれた状態となっていた。フィラメントに予め撚りをかける工程を経ても、フィラメントが散らばるようにほぐれることを抑制する効果は限られていた。そこで、樹脂被覆が剥がされた状態であっても、繊維導体をなす各々のフィラメントが散らばるようにほぐれず、ターミナルに組み付けやすい繊維導体を開発することが必要とされていた。
【０００８】
特許文献１には、フィラメントの束を芯線とする被覆電線において、被覆電線の樹脂被覆が剥がされた状態であっても、各々のフィラメントにケバ立ちを生じにくくさせる技術が開示されている。特許文献１に記載の技術によれば、繊維束に含まれるフィラメント単線の周囲に、電気めっきを可能にするための無電解めっき層を形成させておいてから、電気めっき層を積層させている。この電気めっき層により、互いに隣接されたフィラメント同士が部分的に結合され、フィラメントの端部がケバ立ちにくくされている。
【０００９】
しかし、特許文献１の技術によっても、フィラメントの端部がケバ立つことを抑制することができても、繊維導体の端部においてフィラメントの束が散らばるようにほぐれないようにすることはできなかった。特許文献１に記載の技術によっても、繊維導体をターミナルに組み付ける際に手間がかかるという課題を解決することはできなかった。
【００１０】
特許文献２には、繊維導体の引っ張り強度を向上させる技術が開示されている。特許文献２の技術によれば、フィラメント単線の周囲を第１のめっき層が覆うと共に、複数の第１のめっき層に覆われたフィラメントの束の周囲を第２のめっき層が更に覆うとされている。複数のフィラメントが、互いに交差しないように並列に配置された状態で、第２のめっき層により周囲を覆われているため、繊維導体の端部のほつれ、すなわちフィラメントがほぐれることを防止できるとされている。
【００１１】
第２のめっき層を形成させる方法としては、繊維導体の樹脂被覆を剥がし、繊維導体の端部を束ねたままで加熱させる例が開示されている。具体的には、フィラメントの周囲に、第１のめっき層、例えば銅めっき層と、第１のめっき層よりも溶融点の低い第２のめっき層、例えば錫めっき層とを順に、内側から積層させている。そして、第１のめっき層と第２のめっき層の溶融点の差を利用し、繊維導体の端部に第２のめっき層を形成させ、繊維導体の端部のほつれを抑制するとしている。
【００１２】
この錫めっき層を溶融させるには、錫の溶融点よりも高い、例えば６００℃といった高温を加えるとされている。芯線の例として挙げられているアラミド繊維の場合には、錫の溶融点と同等の約４００℃で炭化されるため、繊維導体の端部の錫を溶融させる際に、アラミド繊維が炭化する可能性があった。仮に内部の温度を上げないように錫を溶融させるとしても、繊維導体をターミナルに組み付ける際に、その都度、繊維導体の端部を加熱加工させる必要があり、生産性を向上させにくいという課題があった。
【００１３】
更に、溶融点の差を利用して第２のめっき層を形成させるには、第１のめっき層と第２のめっき層とに異なる種類の金属が使用される必要がある。そのため、各々のめっき層において導電性に差が生じ、繊維導体の長手方向における電気抵抗値が不均一となる可能性があるという課題があった。
【００１４】
特許文献３には、高い機械的強度を有する複合電線の製造方法の技術が開示されている。特許文献３に記載の技術によれば、高強度連続長繊維集束体をなすフィラメントを、平行に離間して配置した状態に開繊させている。そして、開繊された状態のフィラメントごとに無電解めっき層を形成させ、その表面に電解めっき層を積層させている。
【００１５】
更に、めっき層を形成させたフィラメントの束が、金属製の筒状体に包まれて複合電線が製造されるとしている。しかし、筒状体でフィラメントの束を包むと、樹脂被覆を剥がした状態でフィラメントがほぐれることを抑制できても、複合電線すなわち導電線自体が太くなると共に、柔軟性が損なわれるという課題があった。
【００１６】
特許文献４には、細径化と引張り強さの向上を課題として、ポリエステル系樹脂を含む樹脂フィラメントの最外周に配置させた樹脂フィラメントの外表面上に、導電層を形成させた絶縁電線の技術が開示されている。特許文献４の技術には、導電層は、めっき層、導電性ペースト、導電層塗料、導電性樹脂等とされ、樹脂フィラメントは、モノフィラメント又はマルチフィラメントとされている。しかし、モノフィラメントの絶縁電線とした場合には、モノフィラメントが折れた場合には、絶縁電線として機能しないという課題があった。
【００１７】
一方、マルチフィラメントの絶縁電線とした場合には、樹脂被覆を剥がす際に、繊維導体の端部に作用する引張力により、最外周に配置された導電層を有するフィラメントの一部を損なった場合には、その内周より内側のフィラメントが散らばるようにほぐれた状態となり易いという課題があった。そうすると、ターミナルに繊維導体を組み付けにくくなるという課題があった。
【先行技術文献】
【特許文献】
【００１８】
特許文献１：特開２０１３−２６０７７号公報
特許文献２：特開２０１４−１３７４１号公報
特許文献３：特開２０１２−１２９０９２号公報
特許文献４：特開２０１７−５９４４７号公報
【発明の概要】
【発明が解決しようとする課題】
【００１９】
本発明が解決しようとする課題は、高分子繊維、カーボン繊維、セラミック繊維等からなる非金属繊維のフィラメントを一束として、その周囲に金属めっきがされている繊維導体を提供することである。より詳細には、繊維導体の端部の樹脂被覆が剥がされても、各々のフィラメントの端部が散らばるようにほぐれず、固まった状態のままとされ、ターミナルに容易に組み付けることが可能であると共に、導電性が高い繊維導体、繊維電線及びその製造方法を提供することである。
【課題を解決するための手段】
【００２０】
本発明の第１の発明の繊維導体は、非金属繊維からなる多数のフィラメントを芯線として、前記フィラメントが一束をなし、その周囲に金属めっき層を備えた繊維導体であって、前記フィラメントは、互いに絡まって交絡状態とされ、前記金属めっき層は、無電解めっき層からなる第１のめっき層と、電気めっき層からなる第２のめっき層とを含み、第１のめっき層は、各々の前記フィラメントの周囲に備えられ、第２のめっき層は、第１のめっき層が備えられたフィラメント束の周囲に備えられ、前記フィラメントが、一体に纏められた状態とされていることを特徴としている。
【００２１】
まず、非金属繊維の芯線について簡単に説明する。芯線の材質は、高分子繊維、カーボン繊維、セラミック繊維等であればよい。繊維導体をなすフィラメントの本数は限定されない。例えば、フィラメントあたりの線径が約１２μｍ、フィラメントの本数が２６７本であればよい。繊維の材質は、パラアラミド繊維、ポリアリレート繊維等であればよい。
【００２２】
各々のフィラメントは、互いが絡まって交絡状態とされている。ここで、交絡状態とは、絡まって束となった状態をいう。交絡状態とさせるためには、フィラメント糸の進行方向に対して、側方から気体を吹き付け、フィラメント同士を絡まらせ、インターレースの状態とすればよい（図３各図参照）。また、フィラメント糸の束を加熱しながら撚り、反対方向に撚りを戻して、縮れて伸縮性のある各フィラメント同士が互いに絡まらせ、仮撚りの状態とさせてもよい。
【００２３】
繊維導体の芯線が、多数のフィラメントが互いに絡まって交絡状態とされている。芯線が交絡状態とされているため、繊維導体の端部において絶縁被覆が剥がされても、各々のフィラメントが絡まったまま散らばるようにほぐれず、端部のフィラメントは纏まったままである。これにより、繊維導体をターミナルに組み付ける際に、仮に繊維導体の外周面の第２の電気めっき層の一部を損なうことがあっても、繊維導体の端部が散らばるようにほぐれず、繊維導体をターミナルに容易に組み付けることができる。
【００２４】
また、交絡状態とされた糸は、無撚糸の繊維束と比較して、各々のフィラメントが切れにくく、引っ張り強度を向上させることができる。また、交絡状態とされた糸は、撚糸と比べてフィラメントの繊維束が固く締まっておらず、柔らかく、かつ、膨らみをもっている。そのため、交絡されているフィラメント同士の間を一時的に離間させることが容易とされる。このため、無電解めっき層を形成させる際に、フィラメント単線の周囲にむらなく無電解めっき層を形成させやすい。
【００２５】
また、交絡状態とされた糸が膨らみをもっているため、ボビンに巻き取った際に、無撚糸や撚糸と比較して、より柔らかく巻きつけること（以下、ソフト巻きという）が容易となる。そのため、超臨界処理等のめっき前処理がされる際に、超臨界流体等をフィラメントにむらなく接触させやすく、フィラメント単線に確実に有機金属錯体を付着させることができる。その結果、フィラメントの周囲に良好な無電解めっき層を形成させやすくなる。
【００２６】
フィラメントを、ボビンの回りに重ねて巻く際に、フィラメントがゆるやかに曲がり、その際にも撚れが発生する。また、無電解めっきの際に無電解めっき液の中を通過する際にも、交絡状態とされた糸の交絡状態は維持される。
【００２７】
第１のめっき層は、無電解めっき層であればよく、めっき層をなす金属の種類は限定されない。例えば、無電解銅めっき層、無電解ニッケルめっき層等とされればよい。第１のめっき層の膜厚も限定されないが、例えば、約０．２μｍから約１μｍの膜厚の無電解めっき層とされれば、繊維導体が所定の導電性を確保できる。なお、無電解めっき層の表面に、電気めっき層を積層させ導電性を高くさせてもよい。
【００２８】
第２のめっき層は、第１のめっき層が形成されたフィラメントが一束とされた状態で、その周囲を取り囲むように形成されている。フィラメント単線が無電解めっきされ導電機能を有していることに加えて、フィラメントが接し合った一束の外周が電気めっきされ、繊維導体全体に導電機能が備えられている。
【００２９】
第１の発明によれば、繊維導体をターミナルに組み付ける際に、仮に繊維導体の外周面の第２の電気めっき層の一部を損なうことがあっても、繊維導体の端部が散らばるようにほぐれず、繊維導体をターミナルに容易に組み付けることができる。無電解めっき層を形成させる際に、フィラメント単線の周囲にむらなく無電解めっき層を形成させやすい。互いが絡まって交絡状態とされている各々のフィラメントに無電解めっき層が形成され、更に電気めっき層により一体に纏められていることにより、繊維電線の樹脂被覆が剥がされた状態であっても繊維導体をなすフィラメントが散らばるようにほぐれることがない。
【００３０】
また、無電解めっき工程に連続して電気めっき工程を行えば、フィラメントの端部が散らばるようにほぐれない繊維導体を、単一のめっき装置により製造させることができる。そうすると、ターミナルに組み付けやすい繊維導体を、少ない工程数により生産させることができる。また、繊維電線の端部が散らばるようにほぐれないように、作業員が手作業で撚りをかける必要もなく、組み付け作業の効率を向上させることができる。
【００３１】
第２のめっき層は、電気めっき層であればよく、めっき層をなす金属の種類は限定されない。例えば、硫酸銅めっき層等とされればよい。第２のめっき層の膜厚も限定されず、第１のめっき層の膜厚、繊維導体に要求される導電性、柔軟性に応じて適宜選択されればよい。例えば、約０．３μｍから約３μｍの膜厚の電気めっき層とさせることにより、繊維導体の柔軟性を高く維持させたまま、端部が散らばるようにほぐれない繊維導体とさせることができる。
【００３２】
本発明の第２の発明は、第１の発明の繊維導体であって、電気めっき層からなる第３のめっき層を含み、第３のめっき層が、第１のめっき層をなす無電解めっき層に積層されていることを特徴としている。第３のめっき層の膜厚は限定されないが、例えば、０．５μｍ以上４μｍ以下の範囲とされると、繊維導体のめっき処理時間が短く、かつ、繊維導体の柔軟性が損なわれにくく好適である。
【００３３】
フィラメント単線の周囲に形成された無電解めっき層に、第３のめっき層をなす電気めっき層が積層されるため、繊維導体に必要な導電性を、無電解めっき層と電気めっき層との複層のめっき層により確保することができる。電気めっきは、無電解めっきと比較して、同一の膜厚のめっき層を形成させるために、必要な処理時間を短くすることができ、繊維導体の生産性を向上させることができる。
【００３４】
フィラメント単線の周囲に、無電解めっき層からなる第１のめっき層と、電気めっき層からなる第３のめっき層が備えられることにより、フィラメント束の部分の導電性能を高くすることができる。そうすると、繊維導体の外周面の第２のめっき層の膜厚を厚くしないでも、繊維導体の導電性能を高くすることができ、繊維導体の柔軟性を損なわないようにすることができる。これにより、配線が容易な繊維導体を、高い生産効率で生産させることができる。
【００３５】
本発明の第３の発明は、第２の発明の繊維導体であって、少なくとも第２のめっき層と、第３のめっき層とが銅からなる電気めっき層とされることを特徴としている。第１のめっき層をなす金属は限定されないが、無電解銅めっき層とされると、全てのめっき層が同一の金属とされるため、より好適とされる。少なくとも第２のめっき層と第３のめっき層がいずれも銅からなるため、繊維導体の長手方向における電気抵抗値を均一にさせることができる。
【００３６】
本発明の第４の発明は、第１から第３の発明の繊維導体であって、第２のめっき層の膜厚が、０．３μｍ以上３μｍ以下の範囲とされていることを特徴としている。第２のめっき層の膜厚は、第１のめっき層、第３のめっき層の膜厚に応じて、上記範囲から適宜選択されればよい。第１のめっき層のみが備えられる場合には、第２のめっき層の膜厚を厚くさせると、繊維導体の導電性を確保させやすい。一方、第１のめっき層及び第３のめっき層のいずれもが備えられる場合には、第２のめっき層の膜厚を薄くさせると、繊維導体の柔軟性と高い導電性とを両立させやすい。
【００３７】
また、第２のめっき層をなす電気めっき層の膜厚が、少なくとも０．３μｍ以上とされるため、繊維電線をなす樹脂被覆が剥がされる際、誤って第２のめっき層を損ないにくく、樹脂被覆を除去することが容易である。第２のめっき層の膜厚が３μｍ以下とされるため、めっき処理に要する時間が短く、繊維導体の生産性を向上させることができ、かつ、繊維導体の柔軟性も損なわれにくい。
【００３８】
本発明の第５の発明は、第２又は第３の発明の繊維導体であって、第１のめっき層の膜厚と、第２のめっき層の膜厚と、第３のめっき層の膜厚の合計が、１μｍ以上６μｍ以下の範囲とされていることを特徴としている。めっき層の膜厚の合計が１μｍ以上であるため、良好な導電性が得られ、めっき層の膜厚の合計が６μｍ以下であるため柔軟な繊維導体とされる。なお、第１から第３のめっき層の個別の膜厚は限定されない。
【００３９】
本発明の第６の発明は、第１から第５の発明の繊維導体であって、第２のめっき層が、前記芯線の全長に亘って連続して備えられていることを特徴としている。これにより、繊維導体を、いずれの位置で切断し、切断した端部において樹脂被覆を剥離させても、剥離させた部分のフィラメントが散らばるようにほぐれず、ターミナルに繊維導体を組み付ける作業が容易となる。
【００４０】
本発明の第７の発明は、繊維電線であって、第１から第６の発明の繊維導体を含み、前記繊維導体の周囲に、全長に亘って樹脂被覆が備えられていることを特徴としている。繊維電線の全長に亘って樹脂被覆が備えられているため、電子機器に多くの繊維導体を配線させても、繊維電線同士が短絡する可能性が無い。また、任意の長さで繊維電線を切断して使用することができる。
【００４１】
本発明の第８の発明の繊維導体の製造方法は、非金属繊維からなる多数のフィラメントが互いに絡まって交絡された糸を芯線とし、前記フィラメントの束の周囲に金属めっき層がめっきされてなる繊維導体の製造方法であって、第１のめっき及び開繊工程と、集束工程と、第２のめっき工程とを含み、第１のめっき及び開繊工程が、前記交絡された糸を開繊させながら無電解めっきする無電解めっき工程であり、前記集束工程が前記フィラメントを一束に集束させる集束工程であり、第２のめっき工程が電気めっき工程であり、第１のめっき及び開繊工程において、交絡された糸を一時的に離間させ、その各々のフィラメントの周囲に無電解めっき層からなる第１のめっき層を形成させてから、前記集束工程において、前記各々のフィラメントを、開繊状態から一束に集束させ、第２のめっき工程において、集束されたフィラメントの束の周囲に、電気めっき層からなる第２のめっき層を形成させることを特徴とする繊維導体の製造方法としている。
【００４２】
第８の発明は、第１の発明で示した繊維導体を製造する製造方法としている。フィラメントは、撚りのない状態のフィラメントが並列され一方向に送出される際に、フィラメントの送出方向と交差される方向から、高圧のエアーをあてる等により、各々のフィラメントが交絡され、交絡された糸とされている。また、フィラメント糸の束を加熱しながら、フィラメントの長さ１ｍあたり１０〜１００回の撚りをかけ、反対方向に撚りを戻して、縮れて伸縮性のある各フィラメント同士が互いに交絡されていてもよい。フィラメントの長さ１ｍあたり１０回以上の撚りがかけられているため、フィラメントの束が散らばるようにほぐれにくい。また、フィラメントの長さ１ｍあたり１００回以下の撚りとされているため、フィラメントの束を開繊させることが容易とされる。
【００４３】
無電解めっきは、フィラメント同士の間を離間させた開繊状態で行われる。これにより、交絡された糸の内方に位置しているフィラメントも、無電解めっき液とむらなく接されるため、フィラメント単線に均一な無電解めっき層を形成させることができる。開繊工程は、フィラメント同士の間を一時的に離間させることができればよく、周知の開繊方法であればよい。
【００４４】
例えば、交絡された糸を、糸を巻き取る回転ローラと糸を送り出す回転ローラの間に掛け渡した状態で、少なくともいずれかの回転ローラの回転速度を変化させ、糸を張る動作と糸を弛ませる動作とを交互に繰り返させればよい。なお、糸を張る動作と弛ませる動作とが交互に繰り返されるため、隣接されたフィラメントが無電解めっきの段階で一体化されることはない。
【００４５】
無電解めっき工程は、周知の無電解めっき処理とされればよい。集束工程は、無電解めっき層が形成された各々のフィラメントを、開繊状態から交絡されて接し合う状態に復帰させるように、一束に集束させている。例えば、電気めっき工程において使用される回転ローラの周面に凹部を設けておき、その凹部に各々のフィラメントが集められ、一束に集束されればよい。
【００４６】
電気めっき工程では、各々のフィラメントが一束に集束された状態で、電気めっき層がめっきされる。そうすると、電気めっき層が、無電解めっきされた交絡されたフィラメントの束の周囲を取り囲むように、集束されたフィラメントの束の周囲に形成される。これにより、樹脂被覆が剥がされた状態であっても、各々のフィラメントが交絡されているため散らばるようにほぐれず、ターミナルに装着させやすい繊維導体とされる。第８の発明によれば、樹脂被覆が剥がされた状態であっても、フィラメントの端部が散らばるようにほぐれることがない繊維導体を効率よく生産できる。
【００４７】
本発明の第９の発明は、第８の発明の繊維導体の製造方法において、第１のめっき工程と前記集束工程との間に第３のめっき及び開繊工程を含み、第３のめっき及び開繊工程において、無電解めっき層が形成された各々のフィラメントを開繊させながら、第１のめっき層の周囲に電気めっき層からなる第３のめっき層を形成させることを特徴とする繊維導体の製造方法としている。
【００４８】
本発明の第９の発明は、第２の発明の製造方法として好適である。なお、無電解めっき工程までは第８の発明と同一の工程とされる。第３のめっき及び開繊工程は、第２の発明における第３のめっき層を形成させる工程とされている。第３のめっき及び開繊工程も、周知の電気めっき処理とされればよい。めっきされる金属の種類、めっき液の組成、めっき時間、浴温度、電流密度等は、繊維導体に要求される導電性・柔軟性と、無電解めっき層の膜厚とに応じて適宜選択されればよい。
【００４９】
電気めっき層からなる第３のめっき層を備えているため、フィラメントの周囲の無電解めっき層、すなわち第１のめっき層の膜厚は薄くされても、良好な導電性とされる。第９の発明によれば、めっき処理に長時間を必要とする無電解めっき層の時間を短縮することができ、全体のめっき処理の時間を短縮することができる。これにより、同一の製造時間であっても、より多くの繊維導体を製造させることができ、生産性を向上させることができるようになる。
【発明の効果】
【００５０】
・本発明の第１の発明によれば、繊維導体をターミナルに組み付ける際に、仮に繊維導体の外周面の第２の電気めっき層の一部を損なうことがあっても、繊維導体の端部が散らばるようにほぐれず、繊維導体をターミナルに容易に組み付けることができる。無電解めっき層を形成させる際に、フィラメント単線の周囲にむらなく無電解めっき層を形成させやすい。互いが絡まって交絡状態とされているフィラメント単線に無電解めっき層が形成され、更に電気めっき層により一体に纏められていることにより、繊維電線の樹脂被覆が剥がされた状態であっても繊維導体をなすフィラメントが散らばるようにほぐれることがない。
・本発明の第２の発明によれば、配線が容易な繊維導体を、高い生産効率で生産させることができる。
・本発明の第３の発明によれば、繊維導体の長手方向における電気抵抗値を均一にさせることができる。
【００５１】
・本発明の第４の発明によれば、誤って第２のめっき層を損ないにくく、樹脂被覆を除去することが容易であると共に、めっき処理に要する時間が短く、繊維導体の生産性を向上させることができ、かつ、繊維導体の柔軟性も損なわれにくい。
・本発明の第５の発明によれば、良好な導電性が得られると共に、柔軟な繊維導体とされる。
・本発明の第６の発明によれば、繊維導体を、いずれの位置で切断し、切断した端部において樹脂被覆を剥離させても、剥離させた部分のフィラメントが散らばるようにほぐれず、ターミナルに繊維導体を組み付ける作業が容易となる。
・本発明の第７の発明によれば、電子機器に多くの繊維導体を配線させても、繊維電線同士が短絡する可能性が無い。また、任意の長さで繊維電線を切断して使用することができる。
・第８の発明によれば、樹脂被覆が剥がされた状態であっても、フィラメントの端部が散らばるようにほぐれることがない繊維導体を効率よく生産できる。
・本発明の第９の発明によれば、同一の製造時間であっても、より多くの繊維導体を製造させることができ、生産性を向上させることができるようになる。
【図面の簡単な説明】
【００５２】
【図１】繊維導体を説明する説明図（実施例１）。
【図２】繊維導体の製造工程を説明するフロー図（実施例１）。
【図３】交絡された糸を説明する説明図（実施例１）。
【図４】超臨界処理を説明する説明図（実施例１）。
【図５】めっき装置を説明する説明図（実施例１）。
【図６】開繊工程を説明する説明図（実施例１）。
【図７】繊維導体を説明する説明図（実施例２）。
【図８】繊維導体の製造工程を説明するフロー図（実施例２）。
【発明を実施するための形態】
【００５３】
互いが絡まって交絡された糸の各々のフィラメントに無電解めっき層が形成され、更にその周囲を取り囲むように電気めっき層が形成された繊維導体とした。フィラメントが交絡されていると共に、電気めっき層によって一体に纏められていることにより、繊維電線の樹脂被覆が剥がされた状態であっても、繊維導体をなすフィラメントが散らばるようにほぐれることがない繊維導体とした。
【実施例１】
【００５４】
実施例１では、繊維電線３の樹脂被覆７０が剥がされた状態であっても、各々のフィラメント４１が散らばるようにほぐれず、ターミナルに組み付けやすい繊維導体１を、図１から図６を参照して説明する。各々の図では、理解を容易にするため、繊維導体１に含まれるフィラメント４１の本数を一部省略して示している。また、図３及び図６においては、交絡された糸４０の一部拡大図を示している。
【００５５】
図１は、繊維導体１の構成を説明する説明図を示している。図２は、図１で示した繊維導体１の製造工程を説明するフロー図を示している。図３は、交絡された糸３を説明する説明図を示している。図４は、めっき前処理を説明する説明図を示している。図５は、繊維導体１を製造させるめっき装置１００の概要を説明する説明図を示している。図６は、図５のめっき装置１００に含まれる開繊工程において、交絡された糸４０が開繊された状態を説明する説明図である。
【００５６】
まず、繊維導体１をなす交絡された糸４０について、図３を参照して説明する。図３（Ａ）図は、無撚フィラメント４４を交絡をさせる前の状態の一部拡大図を示している。図３（Ｂ）図は、無撚フィラメント４４が交絡され、交絡された糸４０が生産されている状態を示している。図３（Ｃ）図は、交絡された糸４０の一部拡大図を示している。なお、図３（Ｂ）図では、送風装置４５を破線で示している。
【００５７】
非金属繊維からなるフィラメント４１が互いに絡まって交絡状態とされて、フィラメントの束が交絡された糸４０をなしている（図３（Ｃ）図）。交絡された糸４０の材質は、パラアラミド繊維とされる。パラアラミド繊維のフィラメント４１は、一本あたりの線径が約１２μｍ（単糸繊度１．７ｄｔｅｘ：フィラメント１００００ｍあたりの重さが１．７ｇ）、本数が２６７本とされている。非金属繊維の材質はこれに限定されず、ポリアリレート繊維、絹糸等の高分子繊維、カーボン繊維、セラミック繊維等とされてもよい。フィラメントの線径、本数等もこれに限定されない。
【００５８】
交絡された糸４０は、フィラメント４１同士を交絡させ、交絡箇所４２を節のように細く固めた繊維束とされる（図３（Ｃ）図参照）。交絡された糸４０の製造方法は、複数の無撚フィラメント４４（図３（Ａ）図参照）を、各々のフィラメントを平行にさせた状態で、送風装置４５に向けて送出させる。そして、無撚フィラメント４４の進行方向と交差された方向から、高圧の空気４６を周期的に吹きつけさせることにより（図３（Ｂ）図矢印参照）、フィラメント４１が互いに絡まって交絡箇所４２ができる（図３（Ｃ）図参照）。
【００５９】
そのため、交絡された糸４０は、フィラメント４１が互いに交絡されて一束をなしており、各々のフィラメント４１が散らばるようにほぐれにくい。更に、交絡箇所以外の部分４３では、各々のフィラメント４１が固く締付られていないため、フィラメントの束全体として柔らかく、かつ、膨らみをもった状態となる（図３（Ｃ）図参照）。そのため、交絡された糸は、撚糸と比較して柔らかい糸とされる。また、交絡箇所４２において互いが交絡されているため、無撚糸のように各々のフィラメントが散らばるようにほぐれることはなく、かつ、引張応力が一部のフィラメントに偏らないため引張強度も向上される。
【００６０】
また、交絡された糸４０は、フィラメントの束が膨らみを有しているため、後述する超臨界工程において、各々のフィラメント４１に有機金属錯体をむらなく付着させることができる。また、フィラメントの束が固く締まっておらず、フィラメント４１同士の間を一時的に離間させた開繊状態とさせやすい。そのため、後述する無電解めっき工程において、各々のフィラメント４１に均一な無電解めっき層を形成させることができる。
【００６１】
次に、前記交絡された糸４０に金属めっき層をめっきさせてなる繊維導体１を、図１を参照して説明する。図１（Ａ）図は、繊維導体１の端部の斜視図を示し、図１（Ｂ）図は、繊維電線３の端部の斜視図を示している。図１（Ｃ）図では、繊維電線３の断面図を示し、図１（Ｄ）図は、その一部拡大断面図を示している。また、図１（Ａ）図では、理解を容易にするため、第２のめっき層２０を一部切欠いて示している。
【００６２】
繊維導体１は、フィラメント４１が交絡された糸４０（図３（Ｃ）図参照）と、無電解めっき層からなる第１のめっき層１０と、電気めっき層からなる第２のめっき層２０とを含んでいる（図１（Ｄ）図参照）。繊維導体１の線径は、各々のめっき層を含めて、約０．１〜０．２ｍｍとされる（図１（Ａ）図参照）。樹脂被覆７０を含めた繊維電線３の線径は、約０．２〜０．３ｍｍとされる（図１（Ｂ）図参照）。第１のめっき層１０の膜厚は、０．２〜１μｍとされている。第２のめっき層２０の膜厚は、０．３〜３μｍとされている。なお、繊維導体１をなすフィラメントの束４７は、めっき処理がされる段階で元の交絡された糸の交絡状態よりも交絡された状態となっている。
【００６３】
第１のめっき層１０は、銅の無電解めっき層とされ、交絡された糸をなす各々のフィラメント４１ごとに、その周囲に形成されている（図１（Ｄ）図参照）。そのため、第１のめっき層が備えられたフィラメントの束４７も、交絡された糸４０（図３（Ｃ）図参照）と同様に、互いが交絡された状態とされている（図１（Ａ）図）。
【００６４】
第２のめっき層２０は、銅の電気めっき層とされ、交絡状態とされている各々のフィラメント４１の一束の周囲を取り囲むように形成されている（図１（Ａ）図、図１（Ｃ）図参照）。最外周に位置されたフィラメント単線においては、外方の部分２１は電流密度が高いため、第２のめっき層２０の膜厚が厚くなり、内方の部分２２は電流密度が低いため、第２のめっき層２０の膜厚が薄くなる（図１（Ｄ）図参照）。上記のような膜厚の第２のめっき層２０が、フィラメントの束の周囲を連続して取り囲み、フィラメントの束が一体に纏められた状態とされる。
【００６５】
第２のめっき層２０がフィラメントの束４７の周囲を取り囲んでいるため、繊維電線３の周囲に備えられた樹脂被覆７０が剥がされても、各々のフィラメントが散らばるようにほぐれることがない（図１（Ｂ）図参照）。更に、第１のめっき層１０が備えられたフィラメント４１が、互いに交絡された糸をなしている（図１（Ａ）図参照）。そのため、仮に繊維導体１が所望の長さに切断される際や、樹脂被覆７０が剥がされる際に、第２のめっき層２０の一部を損なうことがあっても、各々のフィラメント４１が散らばるようにほぐれることがない。これにより、繊維導体１をターミナルに組み付ける際に、従来の金属電線のように、容易に組み付けることができる。
【００６６】
次に、繊維導体１の製造工程を、図２から図６を参照して説明する。繊維導体１の製造工程は、めっき前処理工程（Ｓ０１〜Ｓ０２）と、めっき処理工程（Ｓ１１〜Ｓ１３）と、めっき後処理工程（Ｓ２１〜Ｓ２４）に大別されている。まず、めっき前処理から順に説明する。最初に、交絡（または仮撚り）工程（Ｓ０１）において、無撚フィラメント４４が交絡された糸４０とされる（図３各図参照）。交絡に替えて、仮撚りとしてもよいことは勿論のことである。次に、交絡された糸４０が、巻取装置によりボビン５０にソフト巻きされる（図４（Ａ）図参照）。一つのボビンには、約１０００〜２０００ｍの交絡された糸がソフト巻きされている。なお、交絡された糸を、ボビンの回りに重ねて巻く際に、フィラメントがゆるやかに曲がり、交絡された糸に撚れが発生されるため、元の交絡された糸の交絡状態よりも交絡された状態となる。
【００６７】
次に、超臨界工程（Ｓ０２）について、図４を参照して説明する。図４（Ａ）図は、交絡された糸４０がボビン５０にソフト巻きされた状態を示し、図４（Ｂ）図は、超臨界処理がされている状態を示している。交絡された糸４０が超臨界流体に接触されると、超臨界流体に含まれた有機金属錯体が、各々のフィラメントに付着される。膨らみのある交絡された糸がソフト巻きされているため、各々のフィラメントにむらなく超臨界流体を接しさせることができ、有機金属錯体をフィラメントに確実に付着させることができる。
【００６８】
ここで超臨界工程（Ｓ０２）と、超臨界装置６０について簡単に説明する。超臨界装置６０は、超臨界流体と交絡された糸４０とが接触される処理空間６１と、超臨界流体を貯留させる貯留部６２と、貯留部６２と処理空間６１の間で超臨界流体を循環させる循環配管６３，６４と、前記貯留部６２にＣＯ２ガスを供給させるガスタンク６６とを備えている。循環配管６３の先方には、ボビン５０が装着され、ボビンの内筒の上部は、蓋６５により閉鎖されている。超臨界流体は、ボビンの巻取軸５１から処理空間６１に向けて循環可能とされている。
【００６９】
次に超臨界処理の工程を説明する。実施例１では、超臨界流体をＣＯ２ガスとパラジウム錯体としている。まず、ガスタンク６６から貯留部６２にＣＯ２ガスが導入される（図４（Ｂ）図矢印Ｄ）。そして、貯留部６２に蓄えられたＣＯ２ガスとパラジウム錯体とが高温高圧の状態とされる。そうすると、臨界点以上の温度・圧力を受けたパラジウム錯体がＣＯ２ガスに溶解され、気体の拡散性と液体の溶解性を併せ持った超臨界流体とされる。高圧となった超臨界流体が循環配管６３を通じて、処理空間に導入され（図４（Ｂ）図矢印Ａ）、処理空間６１内が高圧の状態に維持される。
【００７０】
そして、超臨界流体が、巻取軸５１（図４（Ａ）図参照）から処理空間６１に向けて循環されることにより、ボビンの内筒の貫通孔５２から流出された超臨界流体が、交絡された糸４０に接触し、超臨界流体に含まれるパラジウム錯体が交絡された糸に付着される（図４（Ｂ）図矢印Ｂ）。そして、超臨界流体が循環配管６４を通じて、再び貯留部６２に導入される（図４（Ｂ）図矢印Ｃ）。これが繰り返されて、超臨界工程が完了される。
【００７１】
次に、めっき処理工程（Ｓ１１〜Ｓ１３）、及びめっき後処理工程（Ｓ２１〜Ｓ２４）について、図２、図５及び図６を参照して説明する。めっき処理工程は、無電解めっき処理と交絡された糸の開繊が同時に行われる、第１のめっき及び開繊工程（Ｓ１１）と、集束工程（Ｓ１２）と、電気めっき工程からなる第２のめっき工程（Ｓ１３）とから構成されている（図２参照）。めっき後処理工程は、水洗工程（Ｓ２１）、乾燥工程（Ｓ２２）、電気抵抗値測定工程（Ｓ２３）、繊維導体の巻取工程（Ｓ２４）から構成されている。
【００７２】
めっき処理工程（Ｓ１１〜Ｓ１３）とめっき装置１００の構成とを、図２及び図５を参照して対比させて説明する。図５（Ａ）図は、めっき装置１００の全体の概要図を示し、図５（Ｂ）図は、一本の繊維導体の製造ラインについての概要図を示している。図５（Ｃ）図は、集束工程において、各々のフィラメントを一束に集束させる回転ローラ１２１の側面図を示し、図５（Ｄ）図は、前記回転ローラ１２１の一部拡大図を示している。
【００７３】
めっき装置１００は、図上左側を始点として、交絡された糸の送出部１０１、無電解めっき処理を行う第１のめっき浴槽１１０、交絡された糸の送り速度を調整する速度調整用ローラ１１３、電気めっき処理を行う第２のめっき浴槽１２０、水洗装置１３０、乾燥装置１４０、電気抵抗測定装置１５０、繊維導体の巻取部１６０の順で配置されており、複数の繊維導体１を並行にめっきできる生産ラインをなしている（図５（Ａ）図矢印参照）。
【００７４】
送出部１０１には、複数の糸送り用の回転モータ１０２が備えられており、複数の交絡された糸４０を、同時に第１のめっき浴槽１２０に送出させている。また、送出部１０１には、糸送り用の回転モータ１０２と同数の、糸の送り速度を調整する速度調整用ローラ１０３と、糸の張力を調整するダンサー１０４とが備えられており、交絡された糸が張りすぎない状態で第１のめっき浴槽１１０に送出させている。この送出元の速度調整用ローラ１０３と、第１のめっき浴槽１１０と第２のめっき浴槽１２０の中間位置に配設された送出先の速度調整用ローラ１１３とが、交絡された糸の開繊手段とされる。第１のめっき及び開繊工程（Ｓ１１）において、この二つのローラの回転速度を調整させることにより、交絡された糸を開繊状態とさせている。
【００７５】
めっき処理工程（Ｓ１１〜Ｓ１３）では、第１のめっき及び開繊工程（Ｓ１１）において、交絡された糸を開繊状態とさせると共に、無電解めっき処理を行っている。開繊状態とは、交絡された糸４０をなす各々のフィラメント４１の間を一時的に離間させた状態をいう（図６（Ｂ）図参照）。例えば、交絡された糸４０が弛んだ状態（図６（Ｂ）図参照）と張られた状態（図６（Ａ）図参照）を交互に繰り返させることにより、各々のフィラメント４１の間を離間させればよい。
【００７６】
具体的には、送出元の速度調整用ローラ１０３の回転速度を、送出先の速度調整用ローラ１１３の回転速度よりも速くさせると、二つのローラの間に掛け渡された交絡された糸４０が弛んだ状態となる（図６（Ｂ）図矢印参照）。そうすると、各々のフィラメント４１の交絡箇所４２が弛み、各々のフィラメント４１の間が離間された状態とされる。一方、送出元の速度調整用ローラ１０３の回転速度を、送出先の速度調整用ローラ１１３の回転速度よりも遅くさせると、交絡された糸４０は弛んだ状態（図６（Ｂ）図参照）から張られた状態に復帰される（図６（Ａ）図参照）。
【００７７】
第１のめっき浴槽１１０では、第１のめっき及び開繊工程（Ｓ１１）における無電解めっき処理がされる。無電解めっき処理では、交絡された糸４０が開繊状態のまま無電解めっき浴がされ、フィラメント単線の周囲に、無電解銅めっき層からなる第１のめっき層１０（図１（Ｄ）図参照）が形成される。無電解銅めっき液の主な成分は、銅めっき水溶液１リットルあたり、硫酸銅１０ｇ、還元剤をなすホルムアルデヒド溶液（３５重量％水溶液）２〜３ｇとされる。浴温度が４０〜５０℃、ｐＨが８〜１３、浴時間が５〜２０分とされる。この無電解めっき浴の浴条件で、フィラメント単線の周囲に、約０．２〜１μｍの膜厚とされた第１のめっき層が形成される。
【００７８】
第１のめっき浴槽１１０は、交絡された糸４０を第１のめっき浴槽に案内させる回転ローラ１１１と、交絡された糸４０を無電解めっき液の中に浸漬させた状態を維持させる回転ローラ１１２とを備えている。交絡された糸４０は、回転ローラ１１２，１１２の間に張られすぎないように掛け渡され、開繊状態のまま第１のめっき浴槽の中を通過されている。
【００７９】
交絡された糸が第１のめっき浴槽１１０の中を通過される際にも、交絡された糸４０の交絡状態は維持された状態とされている。なお、回転ローラ１１１及び回転ローラ１１２は、ローラ周面が平坦な回転ローラとされ、交絡された糸を開繊状態とさせたまま、フィラメント単線ごとに第１のめっき層を形成できるようにされている。
【００８０】
集束工程（Ｓ１２）では、開繊状態とされていたフィラメント４１（図６（Ｂ）図参照）が、交絡されて接し合う状態に復帰されるように、各々のフィラメントを一束に集束させる。具体的には、ローラ周面１２２に沿って環状に掘削された凹部１２３を有する集束用の回転ローラ１２１により、フィラメント４１が一束に集束される（図５（Ｃ）図，図５（Ｄ）図参照）。凹部の両側１２４は、凹部１２３に向けて緩やかに傾斜されている。そのため、ローラ周面１２２に引っ掛けられた各々のフィラメントが凹部に集束され、フィラメントの束４７とされる（図５（Ｄ）図参照）。
【００８１】
集束用の回転ローラ１２１は、第２のめっき浴槽１２０の直前と、第２のめっき浴槽の内部とに配置されている（図５（Ｂ）図参照）。そのため、各々のフィラメントが一束に集束された状態で、第２のめっき浴槽１２０に導入されると共に、第２のめっき浴槽１２０の内部においても各々のフィラメントが集束された状態が維持されている。
【００８２】
第２のめっき浴槽１２０では、電気めっき工程からなる第２のめっき工程（Ｓ１３）がされる。第２のめっき工程により、集束されたフィラメントの束４７（図１（Ａ）図、図５（Ｄ）図参照）の周囲を取り囲むように、硫酸銅めっき層からなる第２のめっき層２０が形成される（図１（Ｄ）図参照）。電気めっき工程は、硫酸銅めっき浴としている。銅めっき液は、硫酸銅めっき水溶液１リットルあたり、硫酸銅１８０〜２５０ｇ、硫酸（硫酸成分が９８重量％）４５〜６０ｇ、浴温度が２０〜３５℃とされる。電流密度は０．５〜５Ａ／ｄｍ２、めっき浴時間は、５〜３０分とされる。この電気めっき浴の浴条件で、０．３〜３μｍの膜厚とされた第２のめっき層２０が形成される。ここまでの工程で、繊維導体１が生産される。
【００８３】
めっき工程に引き続いて、めっき後処理工程（Ｓ２１〜Ｓ２４）が行われる。めっき後処理工程では、水洗装置により繊維導体が水洗され（Ｓ２１）、乾燥装置により水洗された繊維導体が乾燥される（Ｓ２２）。ここで、繊維導体が所望の導電性を有しているかを、電気抵抗測定装置１５０により電気抵抗を測定させている（Ｓ２３）。そして、最後に巻取用の回転ローラ１６１により繊維導体がボビンに巻きとられる（Ｓ２４）。
【実施例２】
【００８４】
実施例２では、実施例１の場合と比べて、生産性を向上させた繊維導体２の例を、図７及び図８を参照して説明する。図７（Ａ）図は、繊維導体２に樹脂被覆を備えさせてなる繊維電線４の断面図を示し、図７（Ｂ）図は、その一部拡大断面図を示している。図７（Ｃ）図は、めっき装置２００の概要を説明する説明図を示している。図８は、繊維導体２の製造工程を説明するフロー図を示している。製造工程においても、共通する工程は、実施例１と同様の符号を付して説明を省略する。
【００８５】
まず、繊維導体２の構成の相違点を説明する。繊維導体２は、フィラメントが交絡された糸４０（図３（Ｃ）図参照）と、第１のめっき層１１と第２のめっき層２０に加えて、銅の電気めっき層からなる第３のめっき層３０とを含んでいる点が異なっている（図７（Ｂ）図参照）。第３のめっき層３０は、フィラメント単線ごとに、第１のめっき層１１の周囲に備えられる。繊維導体２では、第１のめっき層１１の膜厚を０．２〜１μｍとされ、第３のめっき層３０の膜厚を０．４〜４μｍとされている。また、第１から第３のめっき層の膜厚の合計は、１〜６μｍの範囲内とされている。
【００８６】
次に、繊維導体２の製造工程とめっき装置２００の構成の相違点について説明する。繊維導体２の製造工程は、無電解めっき及び開繊工程（Ｓ１１）と、集束工程（Ｓ１２）の間に、電気めっき工程からなる第３のめっき及び開繊工程（Ｓ３１）が備えられる点が異なっている。第３のめっき及び開繊工程において、電気めっき処理がされ第１のめっき層１１の周囲に第３のめっき層３０が形成される。第３のめっき及び開繊工程も第２のめっき工程と同様のめっき浴条件であればよい。なお、浴時間については、第３のめっき層３０の膜厚に応じて、適宜調整されればよい。
【００８７】
めっき装置２００の構成は、第１のめっき浴槽１１０と第２のめっき浴槽１２０の間に、第３のめっき浴槽２２０が設けられている点が異なっている。第３のめっき浴槽２２０では、第３のめっき及び開繊工程がされる（Ｓ３１）。第３のめっき及び開繊工程においても、前後に配設された２つの速度調整用ローラ１１３，１１４の回転速度を変化させて交絡された糸を開繊させ、第１のめっき層１０が形成された各々のフィラメントの周囲に第３のめっき層３０を電気めっきさせる。
【００８８】
第３のめっき及び開繊工程の後、第２のめっき浴槽１２０では、実施例１と同様に、第２のめっき処理がされる。なお、第３のめっき浴槽に配設される回転ローラ２２１は、ローラ周面が平坦な回転ローラとされ、交絡された糸を開繊状態とさせたまま、フィラメント単線ごとに第３のめっき層を形成できるようにされている。
【００８９】
（その他）
・実施例２では、理解を容易にするため、第３のめっき浴槽と第２のめっき浴槽とを分離させた例を説明した。電気めっきのめっき浴槽を一つの浴槽とし、前半部分で第３のめっき層をめっきさせ、後半部分でフィラメントを集束させると共に、第２のめっき層をめっきさせてもよいことは勿論のことである。
・本実施例では、めっき前処理が超臨界処理にされた例を開示したが、限定されず湿式方式によってもよい。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００９０】
１，２…繊維導体、３，４…繊維電線、１００，２００…めっき装置、
１０，１１…第１のめっき層、
２０…第２のめっき層、２１…外方の部分、２２…内方の部分、
３０…第３のめっき層、
４０…交絡された糸、４１…フィラメント、４２…交絡箇所、４３…交絡箇所以外の部分、
４４…無撚フィラメント、４５…送風装置、４６…空気、４７…フィラメントの束、
５０…ボビン、５１…巻取軸、５２…貫通孔、
６０…超臨界装置、６１…処理空間、６２…貯留部、６３，６４…循環配管、
６５…蓋、６６…ガスタンク、
７０…樹脂被覆、
１０１…送出部、１０２…回転モータ、１０３…速度調整用ローラ、１０４…ダンサー、
１１０…第１のめっき浴槽、１１１，１１２…回転ローラ、１１３，１１４…速度調整用ローラ、
１２０…第２のめっき浴槽、１２１…回転ローラ、１２２…ローラ周面、１２３…凹部、
１２４…凹部の両側、
１３０…水洗装置、１４０…乾燥装置、１５０…電気抵抗測定装置、
１６０…巻取部、１６１…回転ローラ、
２２０…第３のめっき浴槽、２２１…回転ローラ、
【図１】
2018200820.tif 000003
【図２】
2018200820.tif 000004
【図３】
2018200820.tif 000005
【図４】
2018200820.tif 000006
【図５】
2018200820.tif 000007
【図６】
2018200820.tif 000008
【図７】
2018200820.tif 000009
【図８】
2018200820.tif 000010
【手続補正書】
【提出日】平成30年8月9日(2018.8.9)
【手続補正１】
【補正対象書類名】特許請求の範囲
【補正対象項目名】請求項１
【補正方法】変更
【補正の内容】
【請求項１】
非金属繊維からなる多数のフィラメントを芯線として、前記フィラメントが一束をなし、その周囲に金属めっき層を備えた繊維導体であって、
前記フィラメントは、互いに絡まって交絡状態とされ、
前記金属めっき層は、無電解めっき層からなる第１のめっき層と、電気めっき層からなる第２のめっき層とを含み、
第１のめっき層が、各々の前記フィラメントの周囲に備えられ、
第２のめっき層が、各々の前記フィラメントが一束とされた繊維導体の周囲の全体を取り囲むように備えられている、
ことを特徴とする繊維導体。
【手続補正２】
【補正対象書類名】特許請求の範囲
【補正対象項目名】請求項８
【補正方法】変更
【補正の内容】
【請求項８】
非金属繊維からなる多数のフィラメントが互いに絡まって交絡された糸を芯線とし、前記フィラメントの束の周囲に金属めっき層がめっきされてなる繊維導体の製造方法であって、
第１のめっき及び開繊工程と、集束工程と、第２のめっき工程とを含み、
第１のめっき及び開繊工程が、前記交絡された糸を開繊させながら無電解めっきする無電解めっき工程であり、
前記集束工程が前記フィラメントを一束に集束させる集束工程であり、
第２のめっき工程が電気めっき工程であり、
第１のめっき及び開繊工程において、交絡された糸を一時的に離間させ、離間させた各々のフィラメントの周囲に無電解めっき層からなる第１のめっき層を形成させてから、
前記集束工程において、前記各々のフィラメントを、ローラ周面に沿って環状に掘削された凹部を有する集束用の回転ローラの凹部に引っ掛けて、開繊状態から交絡されて接し合う状態に一束に集束させ、
第２のめっき工程において、前記一束に集束させたフィラメントの束の周囲の全体を取り囲むように、電気めっき層からなる第２のめっき層を形成させる、
ことを特徴とする繊維導体の製造方法。
【手続補正３】
【補正対象書類名】明細書
【補正対象項目名】００２０
【補正方法】変更
【補正の内容】
【００２０】
本発明の第１の発明の繊維導体は、非金属繊維からなる多数のフィラメントを芯線として、前記フィラメントが一束をなし、その周囲に金属めっき層を備えた繊維導体であって、前記フィラメントは、互いに絡まって交絡状態とされ、前記金属めっき層は、無電解めっき層からなる第１のめっき層と、電気めっき層からなる第２のめっき層とを含み、第１のめっき層が、各々の前記フィラメントの周囲に備えられ、第２のめっき層が、各々の前記フィラメントが一束とされた繊維導体の周囲の全体を取り囲むように備えられていることを特徴としている。
【手続補正４】
【補正対象書類名】明細書
【補正対象項目名】００４１
【補正方法】変更
【補正の内容】
【００４１】
本発明の第８の発明の繊維導体の製造方法は、非金属繊維からなる多数のフィラメントが互いに絡まって交絡された糸を芯線とし、前記フィラメントの束の周囲に金属めっき層がめっきされてなる繊維導体の製造方法であって、第１のめっき及び開繊工程と、集束工程と、第２のめっき工程とを含み、第１のめっき及び開繊工程が、前記交絡された糸を開繊させながら無電解めっきする無電解めっき工程であり、前記集束工程が前記フィラメントを一束に集束させる集束工程であり、第２のめっき工程が電気めっき工程であり、第１のめっき及び開繊工程において、交絡された糸を一時的に離間させ、離間させた各々のフィラメントの周囲に無電解めっき層からなる第１のめっき層を形成させてから、前記集束工程において、前記各々のフィラメントを、ローラ周面に沿って環状に掘削された凹部を有する集束用の回転ローラの凹部に引っ掛けて、開繊状態から交絡されて接し合う状態に一束に集束させ、第２のめっき工程において、前記一束に集束させたフィラメントの束の周囲の全体を取り囲むように、電気めっき層からなる第２のめっき層を形成させることを特徴とする繊維導体の製造方法としている。